FR 3087763 A1 20200501 FR 1859900 A 20181026 PUCE MI CROFLUI Dl QUE REVERSI BLE L'invention concerne une puce microfluidique réversible comprenant au moins une partie inférieure et au moins une partie supérieure configurée pour venir en contact de ladite partie inférieure et fermer ladite puce, ladite partie 5 inférieure et/ou ladite partie supérieure comprenant une structure microfluidique, et ladite partie supérieure comprenant au moins une couche d'un matériau polymère époxyde souple et au moins une couche d'un matériau polymère époxyde rigide, au moins une partie de la couche souple étant directement en contact physique avec la partie inférieure de la puce 10 lorsque celle-ci est en configuration fermée, son procédé de fabrication, ladite partie supérieure pour la réalisation de ladite puce, et les utilisations de ladite puce dans diverses applications. L'invention s'applique plus particulièrement, mais non exclusivement, au domaine des puces microfluidiques utilisables pour suivre des réactions 15 et/ou interactions, tout en garantissant une ouverture et une fermeture rapide lors de la mise en place d'un échantillon dont on veut suivre les réactions en temps réel. Ces dernières années, les puces microfluidiques ont peu à peu remplacé les systèmes conventionnels de réalisation de protocoles biologiques 20 (plaquettes à puits, tubes, Eppendorf, pipettes...). Les puces microfluidiques permettent notamment de manipuler des fluides (échantillons biologiques, réactifs, solvants) en très petit volume (e.g. du microlitre au picolitre), ce qui est particulièrement avantageux lorsque les échantillons sont rares et les réactifs coûteux, et/ou lorsque l'on souhaite manipuler des objets dont la taille 25 est de l'ordre de grandeur de la cellule (e.g. manipulation de brins d'ADN). Une puce microfluidique comprend généralement une structure microfluidique contenant un ou des canaux microfluidiques ou micro-canaux de géométries variées (formes, dimensionnements, etc...). Les canaux de la puce microfluidique sont connectés entre eux de manière à réaliser une fonction 30 voulue (mélanges, réactions, pompage, tri, contrôle de l'environnement biochimique, etc...). Ce réseau de canaux enfermé dans la puce microfluidique est relié à l'extérieur par des entrées et des sorties percées à travers la puce. 2 Ce sont par ces trous que les liquides (ou les gaz) sont injectés et évacués de la puce microfluidique (à l'aide de tubes, connecteurs, adaptateurs à seringue ou de simples trous dans la puce), avec des systèmes actifs extérieurs (contrôleur de pression, pousse-seringue ou pompes péristaltiques) ou des moyens passifs (e.g. forces capillaires). Les puces microfluidiques sont fabriquées à partir d'un ou plusieurs matériaux (silicium, verre, matériau polymère) et la géométrie des canaux est obtenue par des moyens directs ou indirects de procédés de type salle blanche : photolithographie et gravure. Le silicium et le verre présentent une forte résistance à la température et aux pressions (500°C pour 300 bars), une bonne résistance chimique, et permettent de moduler facilement les rapports d'aspect de la puce du fait de leur structure rigide (rapport d'aspect allant jusqu'à 2000 pour du verre). Le rapport d'aspect est défini comme le rapport de l'ouverture (largeur) d'un motif ou d'un canal sur sa profondeur (hauteur). Un rapport d'aspect élevé peut permettre de modifier les profils d'écoulement, d'élargir la fenêtre d'observation, et/ou de faire de l'approximation 2D expérimentale. Cependant, de tels matériaux sont difficiles à sceller, il existe peu de méthodes disponibles (fonctionnalisation chimique, fusion locale, utilisation d'adhésifs), et elles ne sont pas réversibles ou ne peuvent pas être utilisées un grand nombre de fois. Par conséquent, lorsque la puce a été fermée hermétiquement et utilisée, elle ne peut plus servir une nouvelle fois sans être endommagée. Par ailleurs, elle ne peut pas être ouverte et refermée rapidement, notamment pour introduire un échantillon. Ceci représente un inconvénient si l'on souhaite contrôler la mise en contact et la circulation de fluides sur cet échantillon. De plus, les méthodes disponibles pour réaliser les micro-canaux de ces puces sont issues des techniques de la microélectronique et requièrent pour certaines des équipements lourds et coûteux. Enfin, les puces en verre sont fragiles, et peu adaptées à du prototypage faible coût. Des matériaux polymères ont également été proposés, tels que des 30 matériaux polymérisés par ajout d'un amorceur ou d'un agent de réticulation (résine époxyde commercialisée sous la référence SU-8, PDMS), ou des matériaux polymères thermoplastiques (polytétrafluoroéthylène, 3 polycarbonate, polystyrène). Ces matériaux présentent des propriétés physico-chimiques variables. À la différence du silicium et du verre, les matériaux polymères permettent un scellage de la puce plus simple et versatile. Plusieurs méthodes sont utilisées telles que le scellage magnétique, 5 le scellage mécanique (utilisation de pinces ou de vis), pneumatique (aspiration d'air ou mise sous vide), l'utilisation d'adhésifs, la fonctionnalisation chimique, etc...Toutefois, la plupart de ces méthodes ne résistent pas à des pressions élevées, induisant une pression d'usage limitée (i.e. inférieures à quelques bars), ou peuvent générer des défauts 10 d'étanchéité. Les puces microfluidiques les plus couramment utilisées comprennent une partie inférieure ou substrat ayant une surface plane (e.g. substrat de verre), et une partie supérieure en un matériau polymère contenant une structure microfluidique (les micro-canaux moulés dans la partie supérieure), 15 la partie supérieure étant capable de venir en contact de ladite partie inférieure et fermer ladite puce. Le matériau polymère le plus fréquemment employé est le PDMS, car il permet un prototypage rapide, et l'obtention de nombreuses géométries ; et il offre une bonne compatibilité avec les systèmes biologiques vivants. La fabrication d'une puce microfluidique commence par le 20 dessin des canaux sur un logiciel dédié (AUTOCAD, LEDIT, Illustrator ...). Une fois ce dessin effectué, il est transféré sur un masque optique tel qu'une plaque de verre recouverte de chrome ou un film polymère. Les micro-canaux sont imprimés avec une encre opaque aux UV (si le support est un film polymère) ou gravés dans le chrome (si le support est une plaque de verre). 25 Puis, un moule microfluidique est fabriqué par photolithographie. Au cours de cette étape, les dessins représentant les micro-canaux sur le masque sont transformés en véritables micro-canaux sur un moule. Par exemple, une résine époxyde (e.g. résine photosensible négative de type époxyde vendue sous la dénomination commerciale SU-8) est déposée sur un support plat (e.g. plaque de silicium) avec l'épaisseur voulue (qui déterminera la hauteur des micro-canaux). La résine époxyde protégée par le masque sur lesquels les canaux sont dessinés, est ensuite partiellement exposée aux UV. Seules les 4 parties représentant les canaux sont exposées aux UV et polymérisées, les autres parties du moule étant protégées par les zones opaques du masque. Le moule est développé dans un solvant qui dissout toutes les zones de résine qui n'ont pas été exposées aux UV. Dans le cas d'une résine positive, ce sont les 5 zones insolées par UV qui sont dissoutes. Un moule microfluidique avec une réplique en résine des motifs qui étaient présents sur le photomasque (les futurs micro-canaux sont des "reliefs" sur le moule) est ainsi obtenu. Les micro-canaux fabriqués en relief sur le moule permettent par la suite d'obtenir des répliques creusées dans le futur matériau de la puce microfluidique. Par 10 exemple, lorsque le futur matériau de la puce est du PDMS, un mélange de PDMS sous forme liquide et d'agent réticulant est versé sur le moule microfluidique tel que préparé précédemment, et l'ensemble peut éventuellement être placé dans un four pour accélérer la polymérisation. Une fois le PDMS solidifié, il peut être décollé du moule. Une réplique des micro- 15 canaux en PDMS est alors obtenue. Pour permettre l'injection des fluides, les entrées et sorties de la puce microfluidique sont percées dans le PDMS à l'aide d'une aiguille ou d'un emporte-pièce de la taille des futurs tubes ou connectiques extérieurs. Enfin, la face du bloc de PDMS avec les micro-canaux et le substrat de verre sont traitées au plasma, de façon à permettre ensuite 20 de coller le PDMS et le substrat de verre pour fermer irréversiblement la puce microfluidique. Toutefois, le PDMS ne résiste pas aux solvants organiques (e.g. solvants hydrocarbonés tels que l'hexane), il peut absorber des petites molécules, limitant les réactions testées, il se déforme sous une pression ou un débit élevé(e), il ne permet pas la formation de puces microfluidiques à 25 rapports d'aspect élevés (e.g. supérieurs à 20). Une puce microfluidique comprenant une partie inférieure en PMMA, et une partie supérieure en résine époxyde contenant une structure microfluidique, ladite partie supérieure étant capable de venir en contact de ladite partie inférieure et fermer ladite puce, a été proposée dans la demande 30 internationale W02011/072713 Al. Toutefois, la puce n'est pas réversible, et ne permet pas de suivre une réaction et/ou d'introduire un échantillon dont on 5 veut suivre les évolutions. Par ailleurs, le rapport d'aspect d'une telle puce reste faible. Le but de la présente invention est donc de pallier les inconvénients précités, et de fournir une puce microfluidique réversible ; pouvant s'ouvrir et 5 se fermer rapidement et facilement, notamment afin de pouvoir introduire des échantillons de toute nature (e.g. réactifs sensibles, réactifs dilués dans des solvants organiques) ; permettant de visualiser cet échantillon en temps réel, et/ou de contrôler la mise en contact et la circulation de fluides sur cet échantillon, notamment pour mesurer des cinétiques de réactions et/ou 10 interactions de façon fiable ; permettant de travailler à des pressions acceptables ; atteignant des rapports d'aspect élevés, notamment pour obtenir des performances d'analyse améliorées ; et conservant les principaux avantages des puces microfluidiques en polymère, c'est-à-dire la modularité et la microfabrication relativement simple. 15 L'invention a pour premier objet une puce microfluidique réversible comprenant au moins une partie inférieure et au moins une partie supérieure configurée pour venir en contact de ladite partie inférieure et fermer ladite puce, caractérisée en ce que : * ladite partie inférieure et/ou ladite partie supérieure comprend une 20 structure microfluidique, * ladite partie supérieure comprend au moins une première couche d'un matériau polymère époxyde ayant un module de Young Y1, et au moins une deuxième couche d'un matériau polymère époxyde ayant un module de Young Y2, lesdites première et deuxième couches étant telles que : 25 - le rapport Y1/Y2 est supérieur ou égal à 50, - Y2 est inférieur ou égal à 50 MPa, et * au moins une partie de ladite deuxième couche est directement en contact physique avec la partie inférieure de ladite puce lorsque la puce est en configuration fermée. 6 Ainsi, grâce aux première et deuxième couches de modules de Young respectifs Y1 et Y2 dans la partie supérieure de la puce microfluidique, avec au moins une partie de ladite deuxième couche étant directement en contact physique avec la partie inférieure de ladite puce lorsque la puce est en 5 configuration fermée, on obtient une puce microfluidique réversible, pouvant s'ouvrir et se fermer rapidement et facilement, ayant des rapports d'aspect élevés, permettant de travailler à des pressions acceptables (de l'ordre du bar), ayant une bonne résistance chimique, en particulier vis-à-vis de solvants organiques généralement exclus de par leur capacité à déformer ou détériorer 10 les puces conventionnelles en PDMS (solvants hydrocarbonés tels que l'hexane), et ayant la capacité de s'auto-réparer. En particulier, la réversibilité de la puce de l'invention et sa capacité d'autoréparation de la zone d'adhésion de la partie supérieure avec la partie inférieure permettent de limiter les coûts et temps associés à la conception de puces classiques. 15 La partie supérieure La première couche La première couche de matériau polymère époxyde de la partie supérieure a un module de Young Y1. Cette première couche représente une couche rigide, par comparaison avec la deuxième couche de la partie 20 supérieure. Cette première couche permet notamment d'ouvrir et de fermer la puce de façon simple, rapide, et réversible. En particulier, la puce microfluidique de l'invention peut être ouverte et fermée plusieurs fois, et ainsi réutilisée au moins une vingtaine de fois, et de préférence au moins une quarantaine de fois. Par ailleurs, la première couche de la partie supérieure 25 atténue la déformation des canaux et limite ainsi l'arrachement lors des écoulements sous pression. Enfin, grâce à la première couche, il est possible de produire des motifs ou canaux de rapports d'aspect élevés (e.g. supérieur à 1000), et également de former une cavité dans la partie supérieure, notamment permettant de visualiser et suivre l'évolution d'un échantillon 30 pouvant atteindre l'échelle centimétrique. 7 La première couche est telle que le rapport Y1/Y2 est supérieur ou égal à 50 environ, de préférence supérieur ou égal à 100 environ, et de façon particulièrement préférée supérieur ou égal à 150 environ. Dans un mode de réalisation de l'invention, le module de Young Y1 de 5 la première couche est d'au moins 0,1 GPa environ, de préférence d'au moins 1 GPa, et de façon particulièrement préférée d'au moins 1,5 GPa environ. Dans la présente invention, le module de Young est déterminé à l'aide d'un appareil vendu sous la dénomination commerciale Krautkramer USM 35X, par la société GE Inspection Technologies, ledit appareil comprenant des 10 transducteurs Krautkramer GSKB et K4KY de la société GE Inspection Technologies. La première couche est de préférence une couche transparente. Au sens de l'invention, un élément transparent ou couche transparente peut transmettre au moins une partie de la lumière incidente (ou rayon 15 lumineux incident) avec très peu voire sans dispersion. De préférence, la transmission lumineuse, notamment la transmission de la lumière visible, à travers l'élément transparent ou la couche transparente est d'au moins 60% environ (pour 1cm d'échantillon traversé). La transmission lumineuse est la quantité de lumière que laisse passer l'élément transparent ou couche 20 transparente à partir d'un rayon lumineux incident. La transmission lumineuse visible est la quantité de lumière visible, correspondant aux ondes électromagnétiques dont la longueur d'onde correspond au spectre visible, soit entre les longueurs d'onde 380 et 780 nm environ, que laisse passer l'élément transparent ou la couche transparente à partir d'un rayon lumineux incident. 25 Dans la présente invention, la transparence optique est déterminée à l'aide d'un appareil vendu sous la dénomination commerciale Cary 5000 UV-Vis-NIR par la société Agilent. Les mesures ont été effectuées de 175 à 800 nm. Le matériau polymère époxyde de la première couche peut comprendre au moins 70% en masse environ de polymère(s) époxyde(s), de 30 préférence au moins 80% en masse environ de polymère(s) époxyde(s), de façon particulièrement préférée au moins 90% en masse environ de 8 polymère(s) époxyde(s), et de façon plus particulièrement préférée au moins 95% en masse environ de polymère(s) époxyde(s). Le matériau polymère époxyde de la première couche peut être obtenu à partir d'une composition réticulable A comprenant un ou plusieurs 5 précurseurs époxydes. Au sens de l'invention, un précurseur époxyde comprend un ou plusieurs groupes époxydes (ou cycles oxyranes). La composition réticulable A de l'invention peut être sous la forme d'un mélange de monomères et/ou d'oligomères et/ou de polymères. 10 La polymérisation de la composition réticulable A permet d'obtenir le matériau polymère époxyde de la première couche, et ainsi de former la première couche de la partie supérieure de la puce. Le précurseur époxyde de la composition réticulable A peut être choisi parmi les résines époxydes cycloaliphatiques, les résines époxydes d'éthers 15 glycidyliques, notamment (poly)phénoliques et/ou aliphatiques, les résines époxydes d'esters glycidyliques, les résines composites époxydes obtenues par copolymérisation avec du méthacrylate de glycidyl, et les résines époxydes obtenues à partir de glycérides d'acides gras insaturés. À titre d'exemples préférés de précurseurs époxydes, on peut citer les 20 produits de réaction de condensation de l'épichlorhydrine avec des polyalcools ou des polyphénols tels que le bisphénol A, les résines époxydes aliphatiques d'éthers glycidyliques, ou un de leurs mélanges. Selon une forme de réalisation préférée, la composition réticulable A comprend au moins un produit de réaction de condensation de 25 l'épichlorhydrine avec un polyphénol ou un polyalcool, en tant que précurseur époxyde. La composition réticulable A peut comprendre en outre au moins un précurseur époxyde choisi parmi les résines époxydes aliphatiques d'éthers di g lycidyliq ues. 9 La composition réticulable A peut comprendre en outre au moins un précurseur époxyde choisi parmi les résines époxydes aliphatiques d'éthers monoglycidyliques. Selon une forme de réalisation particulièrement préférée de l'invention, 5 la composition réticulable A comprend au moins un produit de réaction de condensation de l'épichlorhydrine avec un polyphénol, au moins une résine époxyde aliphatique d'éther monoglycidylique, et au moins une résine époxyde aliphatique d'éther diglycidylique. À titre d'exemple d'un tel mélange de précurseurs époxydes réticulables, on peut citer le mélange vendu sous la 10 dénomination commerciale EC161 par la société Esprit composite comprenant le produit de réaction du bisphénol A avec l'épichlorhydrine en tant que produit de réaction de condensation de l'épichlorhydrine avec un polyphénol ; les éther glycidyliques d'alkyle en C12-C14 en tant que résines époxydes aliphatiques d'éther monoglycidylique ; et le 1,4-bis(2,3-époxypropoxy)butane 15 en tant que résine époxyde aliphatique d'éther diglycidylique. Dans un mode de réalisation particulier, la composition réticulable A comprend en outre au moins un durcisseur. Ainsi, le matériau polymère époxyde de la première couche peut être obtenu par polymérisation d'au moins un précurseur époxyde tel que défini dans l'invention et d'au moins un 20 durcisseur, notamment par polycondensation ou par polyaddition. Le durcisseur (ou agent de réticulation) peut être à base d'au moins un anhydride d'acide, d'au moins une polyamine (e.g. amines (cyclo)aliphatiques, amines aromatiques), d'au moins une polyamide, d'au moins une amidoamine, ou d'un de leurs mélanges. 25 À titre d'exemples d'anhydrides d'acide, on peut citer le méthyltétrahydrophtalique (MTHPA), l'anhydride méthylnadique (N MA) ou l'anhydride méthylhexahydrophtalique (MHHPA). À titre d'exemples de polyamines de type amines aliphatiques ou cycloaliphatiques, on peut citer celles comprenant deux amines primaires 30 telles que la diéthylène triamine (DETA), la tétraéthylène tétramine (TETA), les polyétheramines Oeffamine0), ou l'isophorone diamine (IPDA). 10 À titre d'exemples de polyamides, on peut citer les produits de la condensation de polyamines avec des dimères acides ou d'acides gras. À titre d'exemples d'amidoamines, on peut citer les produits de réaction d'acides carboxyliques (dérivés d'acides gras en C16-C19) avec des 5 polyamines aliphatiques (TETA). À titre d'exemples de polyamines de type amines aromatiques, on peut citer celles comprenant deux amines primaires telles que le 4,4'- diaminodiphénylméthane (DDM), la diaminodiphénylsulfone (DDS), la méthylène-bis(diisopropylaniline) (MPDA) ou la bis(amino-chloro- 10 diéthylphényl)méthane (MCDEA). Selon une forme de réalisation préférée, le durcisseur comprend une ou plusieurs polyamines, en particulier une ou plusieurs diamines, de préférence comprenant deux amines primaires. Le durcisseur peut comprendre en outre au moins un phénol, tel que 15 l'alcool benzylique. Selon une forme de réalisation de l'invention, le durcisseur comprend au moins une polyamine aliphatique, de préférence incluant deux amines primaires ; optionnellement au moins une polyamine cycloaliphatique, de préférence incluant deux amines primaires ; et optionnellement au moins un 20 phénol. Selon une forme de réalisation préférée de l'invention, le durcisseur comprend une diamine aliphatique incluant deux amines primaires; un phénol ; et une diamine cycloaliphatique incluant deux amines primaires. À titre d'exemple d'un tel durcisseur, on peut citer un durcisseur vendu sous la 25 dénomination commerciale W242 par la société Esprit composite. Le durcisseur peut comprendre en outre une amine aromatique, notamment afin de réduire la viscosité de la composition réticulable A. 11 Dans un mode de réalisation, le rapport massique [précurseur(s) époxyde(s)]/durcisseur dans la composition réticulable A varie de 5/6 à 10/3 environ, et de préférence de 1,5 à 2,5 environ. Dans un autre mode de réalisation, la composition réticulable A 5 comprendre en outre au moins un catalyseur ionique. Ainsi, le matériau polymère époxyde de la première couche peut être obtenu par polymérisation d'au moins un précurseur époxyde tel que défini dans l'invention et d'au moins un catalyseur ionique, notamment par homopolymérisation. Ledit catalyseur ionique peut être un catalyseur de 10 l'homopolymérisation cationique tel que le bore trifluoré. La composition réticulable A de l'invention peut en outre comprendre un ou plusieurs additifs, notamment choisis parmi les plastifiants, les pigments et les colorants, les charges, et les retardateurs de flamme. Ces additifs ne doivent toutefois par altérer la transparence de la première couche. 15 Le matériau polymère époxyde de la première couche peut comprendre en outre au moins un additif choisi parmi des charges inorganiques. Cela peut permettre de moduler ses propriétés mécaniques. Dans ce mode de réalisation, la composition réticulable A peut comprendre un tel additif. 20 À titre d'exemple de charges inorganiques, on peut citer des (nano)particules de silice. La première couche peut avoir une épaisseur d'au moins 2 mm. La première couche de la partie supérieure représente au moins 75% en masse, par rapport à la masse totale de la partie supérieure. 25 La deuxième couche La deuxième couche de matériau polymère époxyde de la partie supérieure a un module de Young Y2. Cette deuxième couche représente une couche souple, par comparaison avec la première couche de la partie supérieure. Cette deuxième couche présente de bonnes propriétés d'adhésion, 30 et est ainsi capable d'adhérer à la partie inférieure lorsque la puce est en 12 configuration fermée. Par ailleurs, cette deuxième couche est capable de s'auto-régénérer. En d'autres termes, après une première utilisation de la puce, celle-ci peut être ouverte, et de nouveau fermée pour une nouvelle utilisation tout en conservant une bonne adhérence de la deuxième couche à 5 la partie inférieure. En effet, la surface d'adhésion de la partie supérieure qui correspond à ladite au moins une partie de la deuxième couche directement en contact physique avec la partie inférieure de la puce lorsque la puce est en configuration fermée, peut subir un traitement rapide après l'ouverture de la puce, pour pouvoir être réutilisée plusieurs fois. 10 La deuxième couche est telle que Y2 est inférieur ou égal à 50 MPa environ, de préférence Y2 est inférieur ou égal à 25 MPa environ, et de façon particulièrement préférée Y2 est inférieur ou égal à 10 MPa environ. Selon un mode de réalisation de l'invention, la deuxième couche présente un module de Young Y2 d'au moins 100 kPa environ, et de préférence 15 d'au moins 1 MPa environ. La deuxième couche est de préférence une couche transparente. Le matériau polymère époxyde de la deuxième couche peut comprendre au moins 70% en masse environ de polymère(s) époxyde(s), de préférence au moins 80% en masse environ de polymère(s) époxyde(s), de 20 façon particulièrement préférée au moins 90% en masse environ de polymère(s) époxyde(s), et de façon plus particulièrement préférée au moins 95% en masse environ de polymère(s) époxyde(s). Le matériau polymère époxyde de la deuxième couche peut être obtenu à partir d'une composition réticulable B comprenant un ou plusieurs 25 précurseurs époxydes. La composition réticulable B de l'invention peut être sous la forme d'un mélange de monomères et/ou d'oligomères et/ou de polymères. La polymérisation de la composition réticulable B permet d'obtenir le matériau polymère époxyde de la deuxième couche, et ainsi de former la 30 deuxième couche de la partie supérieure de la puce. 13 Le précurseur époxyde peut être choisi parmi les résines époxydes cycloaliphatiques, les résines époxydes d'éthers glycidyliques, notamment polyphénoliques et/ou aliphatiques, les résines époxydes d'esters glycidyliques, les résines composites époxydes obtenues par copolymérisation 5 avec du méthacrylate de glycidyl, et les résines époxydes obtenues à partir de glycérides d'acides gras insaturés. Les résines époxydes aliphatiques d'éthers glycidyliques peuvent être substituées par au moins un groupe silane, tel qu'un groupe triméthoxysilane ou triéthoxysilane. Le groupe silane a pour fonction d'assouplir la deuxième 10 couche, et joue le rôle de plastifiant et/ou flexibilisant. À titre d'exemples préférés de précurseurs époxydes, on peut citer les produits de réaction de condensation de l'épichlorhydrine avec des polyalcools ou des polyphénols tels que le bisphénol A, les résines époxydes aliphatiques d'éthers glycidyliques, ou un de leurs mélanges. 15 Selon une forme de réalisation préférée, la composition réticulable comprend au moins un produit de réaction de condensation de l'épichlorhydrine avec un polyphénol ou un polyalcool, en tant que précurseur époxyde. La composition réticulable B peut comprendre en outre au moins un 20 précurseur époxyde choisi parmi les résines époxydes aliphatiques d'éthers diglycidyliques. La composition réticulable B peut comprendre en outre au moins un précurseur époxyde choisi parmi les résines époxydes aliphatiques d'éthers monoglycidyliques. 25 La composition réticulable B peut comprendre en outre au moins un composé comprenant un ou plusieurs fonctions réactives, telles que des fonctions acrylates. Selon une forme de réalisation particulièrement préférée de l'invention, la composition réticulable B comprend au moins un produit de réaction de 30 condensation de l'épichlorhydrine avec un polyphénol, au moins une résine époxyde aliphatique d'éther monoglycidylique, au moins une résine époxyde 14 aliphatique d'éther monoglycidylique substituée par un groupe triméthoxysilane, et au moins une résine époxyde aliphatique d'éther diglycidylique. À titre d'exemple d'un tel mélange de précurseurs époxydes réticulables, on peut citer le mélange vendu sous la dénomination commerciale 5 EC251 par la société Esprit composite comprenant le produit de réaction du bisphénol A avec l'épichlorhydrine en tant que produit de réaction de condensation de l'épichlorhydrine avec un polyphénol ; les éther glycidyliques d'alkyles en C10-C16 en tant que résines époxydes aliphatiques d'éther monoglycidylique ; le [3-(2,3-époxypropoxy)propyl]triméthoxysilane en tant 10 que résine époxyde aliphatique d'éther monoglycidylique substituée par un groupe triméthoxysilane ; et le 1,6-bis(2,3-époxypropoxy)hexane en tant que résine époxyde aliphatique d'éther diglycidylique. Dans un mode de réalisation particulier, la composition réticulable B comprend en outre au moins un durcisseur. Ainsi, le matériau polymère 15 époxyde de la deuxième couche peut être obtenu par polymérisation d'au moins un précurseur époxyde tel que défini dans l'invention et d'au moins un durcisseur, notamment par polycondensation. Le durcisseur (ou agent de réticulation) peut être à base d'au moins un anhydride d'acide, d'au moins une polyamine (e.g. amines (cyclo)aliphatiques, 20 amines aromatiques), d'au moins une polyamide, d'au moins une amidoamine, ou d'un de leurs mélanges. À titre d'exemples d'anhydrides d'acide, on peut citer le méthyltétrahydrophtalique (MTHPA), l'anhydride méthylnadique (N MA) ou l'anhydride méthylhexahydrophtalique (MHHPA). 25 À titre d'exemples de polyamines de type amines aliphatiques ou cycloaliphatiques, on peut citer celles comprenant deux amines primaires telles que la diéthylène triamine (DETA), la tétraéthylène tétramine (TETA), les polyétheramines (Jeffamine®), ou l'isophorone diamine (IPDA). À titre d'exemples de polyamides, on peut citer les produits de la 30 condensation de polyamines avec des dimères acides ou d'acides gras. 15 À titre d'exemples d'amidoamines, on peut citer les produits de réaction d'acides carboxyliques (dérivés d'acides gras en C16-C19) avec des polyamines aliphatiques (TETA). À titre d'exemples de polyamines de type amines aromatiques, on peut 5 citer celles comprenant deux amines primaires telles que le 4,4'- diaminodiphénylméthane (DDM), la diaminodiphénylsulfone (DDS), la méthylène-bis(diisopropylaniline) (MPDA) ou la bis(amino-chloro- diéthylphényl)méthane (MCDEA). Selon une forme de réalisation préférée, le durcisseur comprend une 10 ou plusieurs polyamines, en particulier une ou plusieurs diamines, de préférence comprenant deux amines primaires. Le durcisseur peut comprendre en outre au moins un phénol, tel que l'alcool benzylique. Selon une forme de réalisation de l'invention, le durcisseur comprend 15 au moins une polyamine aliphatique, de préférence incluant deux amines primaires ; optionnellement au moins une polyamine cycloaliphatique, de préférence incluant deux amines primaires ; et optionnellement au moins un phénol. Selon une forme de réalisation préférée de l'invention, le durcisseur 20 comprend une diamine aliphatique incluant deux amines primaires ; un phénol ; et une diamine cycloaliphatique incluant deux amines primaires. À titre d'exemple d'un tel durcisseur, on peut citer un durcisseur vendu sous la dénomination commerciale W242 par la société Esprit composite. Le durcisseur peut comprendre en outre une amine aromatique, 25 notamment afin de réduire la viscosité de la composition réticulable B. Dans un mode de réalisation, le rapport massique [précurseur(s) époxyde(s)]/durcisseur dans la composition réticulable B varie de 5/6 à 10/3 environ, et de préférence de 1,5 à 2,5 environ. Dans un autre mode de réalisation particulier, la composition 30 réticulable B comprend en outre au moins un catalyseur ionique. Ainsi, le 16 matériau polymère époxyde de la deuxième couche peut être obtenu par polymérisation d'au moins un précurseur époxyde tel que défini dans l'invention et d'au moins un catalyseur ionique, notamment par homopolymérisation. 5 Ledit catalyseur ionique peut être un catalyseur de l'homopolymérisation cationique tel que le bore trifluoré. La composition réticulable B de l'invention peut en outre comprendre un ou plusieurs additifs, notamment choisis parmi les plastifiants, les pigments et les colorants, les charges, les retardateurs de flamme. 10 Le matériau polymère époxyde de la deuxième couche peut comprendre en outre au moins un additif choisi parmi les plastifiants, les silanes et/ou les tensioactifs. Cela peut permettre de moduler ses propriétés mécaniques et sa tension superficielle. Dans ce mode de réalisation, la composition réticulable B peut comprendre au moins un tel additif. 15 À titre de plastifiants, on peut citer les composés acrylate, ou les produits de réaction de dérivés de polyglycols. La deuxième couche peut avoir une épaisseur allant de 0,2 mm à 2 mm environ. Selon une forme de réalisation de l'invention, la partie supérieure 20 comprend uniquement la première et la deuxième couches telles que définies dans l'invention. Selon une autre forme de réalisation, la partie supérieure peut comprendre n couches supplémentaires d'un matériau polymère époxyde interposées entre les première et deuxième couches telles que définies dans 25 l'invention, avec n 1, chacune des n couches ayant un module de Young Yi, avec 3sisn; lesdites n couches étant telles que Y1 > Y3, Yi > Yi+1, et Y, > Y2. Ainsi, on obtient une partie supérieure de puce microfluidique à gradient de module de Young. La deuxième couche représente au plus 25% en masse, par rapport à 30 la masse totale de la partie supérieure. 17 La partie supérieure La partie supérieure est de préférence un élément transparent. La partie supérieure peut comprendre une face supérieure, qui correspond à la face supérieure de la puce, et une face inférieure, qui 5 correspond à la face qui vient en contact de la partie inférieure de la puce, et ferme ladite puce. En d'autres termes, au moins une partie de la face inférieure de la partie supérieure est directement en contact physique avec la partie inférieure. La face inférieure comprend donc la surface d'adhésion de la partie supérieure à la partie inférieure de la puce. La surface d'adhésion de la 10 partie supérieure est également définie comme ladite au moins une partie de la deuxième couche qui est directement en contact physique avec la partie inférieure de la puce lorsque la puce est en configuration fermée. La partie supérieure comprend préférentiellement des moyens mécaniques configurés pour ouvrir manuellement la puce microfluidique, de 15 préférence par effet levier. Selon une forme de réalisation préférée de l'invention, les moyens mécaniques sont des biseaux orientés de façon à ce que la face supérieure de la partie supérieure de la puce soit de plus grande dimension que la face inférieure de ladite partie supérieure. 20 Dans un mode de réalisation de l'invention, une partie des bords ou tous les bords de la partie supérieure sont taillés obliquement, de sorte que la face supérieure de la partie supérieure soit de plus grande dimension que la face inférieure de la partie supérieure de la puce. Dans un mode de réalisation particulièrement préféré, la partie 25 supérieure de la puce est sous la forme d'une pyramide tronquée inversée. L'angle des biseaux, par rapport à la face supérieure de la partie supérieure de la puce, est de préférence supérieur à 90° environ, de façon particulièrement préférée de 100° à 170° environ, et de façon plus particulièrement préférée de 130 à 160° environ. 18 La largeur D des biseaux est définie comme la distance entre le point pivot P et la résultante (ou projection) du point de pression d'ouverture A de la puce sur la partie inférieure. La largeur D des biseaux peut aller de 2 mm à 2 cm environ, et de 5 préférence de 5 mm à 1 cm environ. La largeur d'adhésion Da de la puce est définie comme la distance entre le point pivot P et le début d'un canal microfluidique, le point pivot P étant à la limite de la zone ou surface d'adhésion. La largeur Da peut aller de 1 mm à 1 cm environ. 10 L'angle et la largeur des biseaux peuvent être modifiés pour moduler l'adhésion de la partie supérieure de la puce à la partie inférieure de celle-ci, et ainsi la pression maximale d'utilisation de la puce. Grâce aux biseaux, il est possible d'ouvrir la puce facilement et rapidement (- 10 secondes) par effet levier en appliquant une pression avec 15 les doigts. Par ailleurs, la puce dispose d'une fermeture rapide (- 10 secondes) de façon étanche par simple pression des doigts. Les biseaux permettent de moduler l'adhésion des parties supérieure et inférieure entre elles, et ainsi la pression maximale d'utilisation de la puce. La partie inférieure et la puce microfluidiaue 20 La partie inférieure peut avoir une forme rectangulaire, notamment de longueur d'au moins 2 cm, et de préférence allant de 2 cm à 20 cm environ, et de largeur d'au moins 2 cm, et de préférence allant de 2 cm à 20 cm environ. Selon un premier mode de réalisation de l'invention, la partie inférieure comprend une structure microfluidique. En d'autres termes, des canaux micro-25 fluidiques sont dans la partie inférieure. Selon ce premier mode de réalisation, la partie inférieure peut comprendre un support sur lequel une structure microfluidique est déposée. Le support peut être en un matériau choisi parmi le verre, un polyméthacrylate de méthyle (PMMA), le silicium, un copolymère d'oléfine 19 cyclique (COC), de l'acier poli, ou tout type de matériau rigide ayant un module de Young supérieur ou égal à 100 MPa. Le matériau rigide est notamment adapté pour supporter des étapes de microfabrication. La structure microfluidique peut être en matériau polymère, 5 notamment choisi parmi un polyméthacrylate de méthyle (PMMA), un polyéthylène téréphtalate (PET), un polytétrafluoroéthylène (Téflon), un polyimide (krapton), une résine époxyde, et un copolymère d'oléfine cyclique (COC). À titre d'exemples de tels matériaux polymères, on peut citer la résine 10 époxyde SU-8 commercialisée par MicroChem, les matériaux polymères commercialisés sous les gammes Shipley par MicroChem, sous les gammes AZ par MicroChemicals, ou sous les gammes EF par Engineered Materials Systems, Inc. Dans une première variante de ce premier mode de réalisation, la face 15 inférieure de la partie supérieure peut avoir une surface plane. Ce premier mode de réalisation - première variante - dit « version plane » permet de faire des études microfluidiques standards (i.e. la mise en oeuvre d'écoulements 2D) de façon plus rapide et plus simple qu'avec les puces en verre conventionnelles ; et de façon aussi simple qu'avec des puces en PDMS 20 conventionnelles mais offrant, grâce aux variations de rapport d'aspect des canaux, une grande modularité sur les profils d'écoulement. La puce réversible obtenue présente en outre une meilleure robustesse. Dans une deuxième variante de ce premier mode de réalisation, la partie supérieure comprend une cavité ouverte sur la face inférieure. En 25 d'autres termes, la face inférieure de la partie supérieure n'a pas une surface plane. Cette cavité peut notamment être configurée pour introduire un échantillon dont on veut suivre les réactions, et/ou pour contrôler la mise en contact et la circulation de fluides sur un échantillon, et/ou pour observer des phénomènes physico-chimiques ou mesurer des paramètres avec plus de 30 précision. Ce premier mode de réalisation - deuxième variante - dit « version cavité » est particulièrement utile si l'on souhaite suivre ou étudier des 20 mécanismes physico-chimiques, des cinétiques de réaction, et/ou introduire des échantillons, surfaces ou autres objets dans la puce, sur le chemin du ou des fluides. La cavité peut être de n'importe quelle forme, et plus particulièrement 5 de forme carrée ou rectangulaire. Généralement, la cavité représente en volume, de 0,1 à 20% environ du volume total de la partie supérieure. Ce volume peut être facilement adapté à l'objet introduit pour assurer la conservation d'un régime d'écoulement laminaire. 10 Dans le premier mode de réalisation - première et deuxième variantes - les puces disposent d'une importante modularité puisque la partie inférieure comprenant la structure microfluidique est interchangeable. Par ailleurs, les propriétés mécaniques de la première couche de la partie supérieure permettent d'éviter la déformation mécanique des canaux 15 qui induirait leur affaissement et un arrachement latéral lors des écoulements sous pression ; et par conséquence permettent de créer des canaux avec de forts rapports d'aspect. Selon un deuxième mode de réalisation de l'invention, la partie supérieure comprend une structure microfluidique. En d'autres termes, des 20 canaux micro-fluidiques sont dans la partie supérieure (deuxième mode de réalisation - dit « version structure microfluidique »). Grâce aux modules de Young respectifs Y1 et Y2 tels que définis dans l'invention des première et deuxième couches de la partie supérieure, des micro-canaux à rapports d'aspect élevés et versatiles peuvent être facilement 25 et rapidement fabriqués dans la partie supérieure de la puce, sans la fragiliser. Ce deuxième mode de réalisation est particulièrement utile pour monter la puce sur une chaine de production pour fonctionnaliser un substrat en défilement. Elle s'accroche et se décroche mécaniquement, et tout type de surface plane peut être utilisée comme partie inférieure puisque les canaux 30 sont dans la partie supérieure. 21 Dans ce deuxième mode de réalisation, la partie supérieure comprend des motifs de canaux microfluidiques présentant de préférence un rapport d'aspect allant de 1 à 1600, de façon particulièrement préférée allant de 20 à 1600 environ, et de façon plus particulièrement préférée allant de 30 à 1600 5 environ. Elle peut donc atteindre des rapports d'aspect élevés, uniquement obtenus actuellement avec des matériaux type verre ou éventuellement silicium. Le rapport d'aspect est défini comme le rapport de la largeur du canal sur sa hauteur. 10 La puce peut comprendre en outre des orifices d'entrées et sorties de fluides, notamment dans la partie supérieure. Ces entrées et sorties peuvent être connectées à un réseau de distribution des fluides via des tuyaux adaptés. L'épaisseur totale de la puce peut être d'au moins 3 mm environ. 15 L'épaisseur de la structure microfluidique peut aller de 50 nm à 500 dam environ. La puce est de préférence un élément transparent. Selon un troisième mode de réalisation de l'invention, la partie supérieure et la partie inférieure de la puce comprennent une structure 20 microfluidique. Ce mode de réalisation est particulièrement adapté pour fabriquer des mélangeurs à chevrons en 3D et/ou des générateurs de gouttes en terrasse. Procédé de fabrication de la puce microfluidique L'invention a pour deuxième objet un procédé de fabrication d'une 25 puce microfluidique telle que définie dans le premier objet de l'invention, caractérisé en ce qu'il comprend au moins les étapes suivantes : i) déposer une composition réticulable B apte à former ledit matériau polymère époxyde ayant un module de Young Y2, dans un moule polymère approprié de la partie supérieure, 22 ii) initier la réticulation de la composition réticulable B, iii) déposer une composition réticulable A apte à former ledit matériau polymère époxyde ayant un module de Young Y1, sur la composition réticulable B avant la réticulation complète de la composition réticulable B, 5 iv) laisser réticuler à température ambiante les compositions réticulables A et B pendant un temps suffisant pour former respectivement les première et deuxième couches de la partie supérieure, v) démouler la partie supérieure de la puce comprenant la première couche et la deuxième couche, et 10 vi) éventuellement assembler la partie supérieure de la puce avec une partie inférieure, de sorte qu'au moins une partie de ladite deuxième couche soit directement en contact physique avec la partie inférieure de ladite puce. Fabrication de la partie supérieure À l'issue de l'étape i), la surface inférieure du moule est de préférence 15 totalement recouverte par la composition réticulable B. Selon le type de partie supérieure fabriquée (présence d'une structure microfluidique, d'une cavité ou d'aucun des deux éléments précités), le moule polymère présente une forme adaptée. Le moule polymère comprend de préférence un polysiloxane, et de 20 préférence encore un polydiméthylsiloxane (PDMS). Selon une forme de réalisation, le moule polymère comprend au moins une plaque rigide ; et au moins un élément polymère déposé sur ladite plaque rigide, ledit élément polymère ayant une forme adaptée pour servir de moule de la partie supérieure de la puce. 25 La plaque rigide a de préférence un module de Young supérieur ou égal à 100 MPa environ. Le matériau de la plaque rigide peut être choisi parmi les polymères, tels que les polyméthacrylates, ou les polyacrylates ; les métaux ; et les céramiques, et de préférence les polymères. 23 Le polymère de l'élément peut être choisi parmi les polysiloxanes, et de préférence les polydiméthysiloxanes. L'étape i) est de préférence effectuée à température ambiante (e.g. 18-25°C environ). 5 La composition réticulable B peut être telle que définie dans le premier objet de l'invention. L'étape ii) peut durer de 1 seconde à 10 heures, et de préférence de 30 min à 4 heures. L'étape ii) est de préférence effectuée à température ambiante. 10 Au cours de l'étape ii), et de l'étape iv), la composition réticulable B réticule et conduit à la formation de la deuxième couche de la partie supérieure de la puce telle que définie dans le premier objet de l'invention. L'étape iii) est de préférence effectuée à température ambiante (e.g. 18-25°C environ). 15 À l'issue de l'étape iii), la composition réticulable B qui réticule est de préférence totalement recouverte par la composition réticulable A. L'étape iii) est effectuée alors que la composition réticulable B n'a pas totalement réticulé ou durci. En d'autres termes, la deuxième couche n'est pas formée quand la composition réticulable A est versée. 20 L'étape iii) est de préférence effectuée lorsque la composition réticulable B atteint son point de gélification (i.e. lorsqu'elle passe de l'état fluide à l'état solide viscoélastique). En d'autres termes, l'étape iii) est de préférence effectuée lorsque la composition réticulable B ne procure plus de relaxation induite par tension de surface. 25 La composition réticulable A peut être telle que définie dans le premier objet de l'invention. L'étape iv) peut durer de 1 seconde à 72 heures, et de préférence de 12 à 48 heures. 24 Au cours de l'étape iv), les compositions réticulables A et B réticulent et conduisent respectivement à la formation de la première et deuxième couches de la partie supérieure de la puce telle que définie dans le premier objet de l'invention. 5 Le procédé peut comprendre en outre avant l'étape i), une étape 10) de préparation de la composition réticulable B. Le procédé peut comprendre en outre avant l'étape Hi), une étape iiio) de préparation de la composition réticulable A. Les étapes étape io) et iiio) peuvent être concomitantes. 10 Le procédé peut comprendre en outre avant l'étape i), une étape a) de fabrication du moule polymère de la partie supérieure. L'étape a) peut comprendre au moins une sous-étape ai) de préparation d'un modèle polymère de la partie supérieure, et une sous-étape a2) de moulage avec ledit modèle polymère. 15 Selon le modèle polymère souhaité (partie supérieure de la puce avec une surface plane, une structure microfluidique, ou une cavité), la sous-étape ai) peut comprendre la mise en oeuvre de sous-étape(s) de moulage, photolithographie, usinage, etc... bien connues de l'homme du métier. 20 Le matériau polymère du modèle peut être choisi parmi les polyacrylates, les polyméthacrylates, les résines époxydes, et tout type de matériau polymère présentant un module de Young supérieur ou égal à 100 M Pa environ. De préférence, les modèles de la partie supérieure « version cavité » 25 et « version structure microfluidique » sont en résine époxyde, et le modèle de la partie supérieure « version plane » est en PMMA. Fabrication de la partie inférieure Lorsque la partie inférieure comprend une structure microfluidique, elle peut être fabriquée par photolithographie. Cette méthode est bien connue de 30 l'homme du métier. 25 Elle met généralement en oeuvre le laminage ou l'enduction centrifuge (bien connue sous l'anglicisme « spin coating ») d'un film de résine photosensible, l'application d'un masque sur la résine photosensible ou d'une autre technique (photolithographie à masquage digital...), l'insolation ciblée de 5 la résine photosensible, et une étape de développement dont les conditions opératoires sont adaptées selon la résine photosensible utilisée (immersion dans un solvant ne solubilisant que la résine insolée ou non insolée, souvent suivie d'un recuit de la résine restante à une température précise). La résine des canaux est alors dissoute. 10 L'étape vi) d'assemblage peut comprendre le positionnement de la partie supérieure de la puce sur la partie inférieure, et l'application d'une pression homogène sur la partie supérieure de la puce. La composition « bi-couche » de la partie supérieure permet à la fois une fermeture étanche, tout en évitant le gonflement des canaux et leur arrachage. 15 L'étape vi) peut comprendre en outre, préalablement au positionnement de la partie supérieure de la puce sur la partie inférieure, l'aspersion de la surface d'adhésion de la partie supérieure avec un solvant organique tel que l'acétone ou l'éthanol ; suivi du séchage de ladite surface d'adhésion ; et éventuellement l'introduction d'un échantillon dans la cavité de 20 la partie supérieure si elle existe. L'aspersion et le séchage sont particulièrement utiles lorsque la puce a déjà été utilisée. Ces étapes permettent d'accroitre la capacité d'adhésion de la surface d'adhésion de la partie supérieure pour que la puce puisse être scellée une nouvelle fois de façon efficace. 25 L'aspersion et le séchage sont de préférence effectués à température ambiante. Le séchage peut se faire à l'air comprimé. La puce microfluidique de l'invention peut être ouverte, notamment par l'application d'une pression localisée au niveau des moyens mécaniques de 30 l'invention, et de préférence au-dessus des biseaux, de la partie supérieure. 26 La puce microfluidique de l'invention peut être réutilisée grâce à l'aspersion et le séchage de la partie supérieure de la puce. Ces étapes permettent d'accroitre l'adhésion. Une auto régénération se produit sur une échelle de temps allant de 1 à 15 jours et permet de relaxer complètement la 5 surface d'adhésion qui retrouve sa topographie initiale. Le procédé peut comprendre en outre entre les étapes v) et vi), une étape de perçage de trous au travers de la partie supérieure afin de créer des orifices d'entrées et de sorties de fluides. La partie supérieure 10 L'invention a pour troisième objet une partie supérieure pour la réalisation d'une puce microfluidique conforme au premier objet de l'invention, caractérisée en ce qu'elle comprend au moins une première couche d'un matériau polymère époxyde ayant un module de Young Y1, et au moins une deuxième couche d'un matériau polymère époxyde ayant un module de Young 15 Y2, lesdites première et deuxième couches étant telles que : - le rapport Y1/Y2 est supérieur ou égal à 50, et - Y2 est inférieur ou égal à 50 MPa. Les première et deuxièmes couches de la partie supérieure, Y1 et Y2' peuvent être tels que définis dans le premier objet de l'invention. 20 Utilisations L'invention a pour quatrième objet l'utilisation d'une puce microfluidique telle que définie dans le premier objet de l'invention, dans des applications médicales, biotechnologiques, biologiques, d'analyse, de synthèse chimique, ou de diagnostic clinique. 25 Plus particulièrement, la puce microfluidique peut être utilisée pour l'automatisation des essais biologiques, de préférence relativement simples, (« immunoassay », chimie du sang, gaz du sang), le séquençage de nouvelle génération (NGS), les tests diagnostic au lit du patient (point-of-care), l'analyse génétique, l'électrophorèse capillaire, l'amplification d'ADN, la 27 biologie cellulaire, la protéomique, le diagnostic, la recherche de médicaments, la synthèse de molécules ou de nanomatériaux, ou les études cinétiques. La puce de l'invention peut également être utilisé avec toutes les fonctionnalités classiques des puces microfluidiques conventionnelles 5 (écoulement laminaire, mélangeur, générateur de gouttes, etc...), dans l'étude hydrodynamique à bas nombre de Reynolds pour des gammes de rapport d'aspect élevé et versatile, ou dans l'étude d'assemblages 2D de gouttes et bulles et d'écoulement parallèle de plusieurs phases (liquide et/ou gaz). La puce « version cavité » peut être utilisée pour la visualisation in situ 10 de l'interaction de fluides avec un objet, un échantillon, ou une surface extérieure introduite dans la cavité (adsorption, solubilisation, croissance cristalline à partir d'un germe, culture cellulaire, organ-on-chip, réaction chimique en milieu discontinu, etc...). Plus particulièrement, elle peut être utilisée pour les études cinétiques de l'assemblage par nanoxérographie de 15 nanoparticules sur substrats solides. L'observation in situ à travers ladite cavité, de l'adsorption de particules peut offrir un support expérimental pour étayer la théorie, et/ou peut permettre de choisir rapidement les paramètres les plus adaptés à chaque protocole de nanoxérographie (concentration, temps d'adsorption, etc...). La nanoxérographie consiste à assembler de manière 20 électrostatique des nanoparticules colloïdales chargées et/ou polarisables sur des motifs chargés en surface d'une couche mince d'électret. D'autres caractéristiques et avantages de la présente invention apparaîtront à la lumière de la description d'exemples non limitatifs de puces selon l'invention faits en référence aux figures. 25 EXEMPLES La figure 1 montre une représentation schématique de l'ouverture et de la fermeture d'une puce 1 conforme au premier objet de l'invention. En particulier, la figure lA est une vue de dessus de la fermeture [figure A-1)] et de l'ouverture [figure A-2)] d'une puce 1 conforme au premier objet de 30 l'invention, et la figure 1B est une vue en coupe de la fermeture [figure B-1)] 28 et de l'ouverture [figure B-2)] d'une puce 1 conforme au premier objet de l'invention. La puce 1 comprend une partie supérieure 2, une partie inférieure comprenant une structure microfluidique (3, 4). La partie inférieure comprend 5 un support 3 sur lequel une structure microfluidique 4 est déposée. La partie supérieure 2 est configurée pour venir en contact de ladite partie inférieure (3, 4) et fermer ladite puce 1. La partie supérieure 2 comprend des biseaux 5 permettant l'ouverture manuelle de la puce microfluidique, notamment par effet levier. Les biseaux 5 sont orientés de façon à ce que la face supérieure 210 Fsup de la partie supérieure 2 de la puce soit de plus grande dimension que la face inférieure 2-Finf de ladite partie supérieure 2 [cf. figures B-1) et B-2)]. L'ouverture et la fermeture de la puce 1 peuvent se faire par simple pression manuelle (flèches verticales dans la figure A-1)) grâce à la capacité d'adhésion de la deuxième couche souple de la partie supérieure 2 de la 15 puce 1, et éventuellement la présence de biseaux 5. Une fermeture étanche et homogène est ainsi assurée par l'adhésion d'au moins une partie de la deuxième couche avec la partie inférieure (3, 4), après application d'une pression homogène sur toute la surface de la puce fermée [figures A-1) et B1)]. L'ouverture est permise par application d'une pression manuelle (flèches 20 verticales dans la figure A-2)) locale en bord de la puce par effet levier avec les biseaux 5 [figures A-2) et B-2)]. Cette réversibilité permet de déposer par exemple un échantillon dans la puce pour le suivi d'une réaction par voie microfluidique, puis de le récupérer en fin de suivi de réaction et de réutiliser les parties supérieure 2 et inférieure (3, 4) de la puce ensuite. La géométrie 25 des biseaux 5 étant adaptable pour la création de la partie supérieure 2, il est possible de moduler l'adhésion entre les deux parties de la puce 1 et donc la pression de travail lors d'un suivi de réaction (e.g. pression allant de 0 à 1,5 bar environ). Les biseaux 5 sont des moyens mécaniques beaucoup plus simples et moins encombrants qu'un système de serrage conventionnel. En 30 particulier, ils n'empêchent pas l'observation de l'intérieur de la puce. Ils permettent également de limiter le nombre de constituants de la puce 1 et de travailler plus rapidement. Elle peut être complètement transparente ce qui 29 autorise des observations in-situ avec des longueurs d'ondes dans tout le domaine visible avec une valeur minimale de 400 nm. On peut donc envisager de faire un suivi de réaction par photoluminescence sous excitation à 450 nm. La figure 2 montre trois puces 10, 11, et 12 conformes à l'invention 5 respectivement selon les modes de réalisation « version cavité », « version plane » et « version structure microfluidique ». Les puces 10, 11 et 12 comprennent une partie supérieure 20, une partie inférieure comprenant éventuellement une structure microfluidique (30, 40). La partie supérieure 20 est configurée pour venir en contact de ladite partie inférieure (30, 40) et 10 fermer ladite puce 10, 11 ou 12. La partie supérieure 20 comprend des biseaux 50 permettant l'ouverture manuelle de la puce microfluidique, notamment par effet levier. Les biseaux 50 sont orientés de façon à ce que la face supérieure 20-Fsup de la partie supérieure 20 de la puce soit de plus grande dimension que la face inférieure 20-Fini de ladite partie supérieure 20. 15 La surface 70 dite « surface d'adhésion » désigne la surface de la face inférieure 20-Fini de la partie supérieure 20 qui est directement en contact physique avec la partie inférieure (30, 40) de la puce lorsque celle-ci est en configuration fermée. La surface d'adhésion 70 correspond à la partie de la deuxième couche de la partie supérieure directement en contact physique 20 avec la partie inférieure de la puce. Dans la puce 10, la partie supérieure 20 comprend une cavité 60 ouverte sur la face inférieure 20-Fini, et la partie inférieure comprend une structure microfluidique (30, 40) (puce « version cavité »). Dans la puce 11, la face inférieure 20-Finf de la partie supérieure 20 a une surface plane, et la 25 partie inférieure comprend une structure microfluidique (30, 40) (puce « version plane »). Dans la puce 12, la partie supérieure 20 comprend une structure microfluidique (40) et la partie inférieure dispose d'une surface plane (30). La figure 3 est une représentation schématique en coupe d'une puce 30 100 conforme à l'invention. 30 La puce 100 comprend une partie supérieure 200, une partie inférieure comprenant une structure microfluidique (300, 400) comprenant au moins un canal microfluidique (401). La partie supérieure 200 est configurée pour venir en contact de ladite partie inférieure (300, 400) et fermer ladite puce 100. La 5 partie supérieure 200 comprend des biseaux 500 permettant l'ouverture manuelle de la puce microfluidique, notamment par effet levier. Les biseaux 500 sont orientés de façon à ce que la face supérieure 200-Fsup de la partie supérieure 200 de la puce soit de plus grande dimension que la face inférieure 200-Fini de ladite partie supérieure 200. La partie supérieure 200 comprend 10 au moins une première couche 201 d'un matériau polymère époxyde ayant un module de Young Y1, et au moins une deuxième couche 202 d'un matériau polymère époxyde ayant un module de Young Y2, lesdits modules de Young Y1 et Y2 étant tels que définis dans l'invention. Au moins une partie de ladite deuxième couche 202 (surface d'adhésion) est directement en contact 15 physique avec la partie inférieure (300, 400) de ladite puce 100 lorsque la puce est en configuration fermée. L'angle a des biseaux, par rapport à la face supérieure 200-Fsup de la partie supérieure 200 de la puce 100, est préférentiellement entre 130 et 160° 20 P est défini comme étant le « point pivot », et A est défini comme étant le point de pression d'ouverture de la puce. La largeur D des biseaux est définie comme la distance entre le point pivot P et la résultante (ou projection) du point de pression d'ouverture A sur la partie inférieure (300, 400). La largeur D est de 5 mm environ, lorsque l'angle a est de 130°, et de 1 cm 25 environ, lorsque l'angle a est de 160°. La largeur d'adhésion Da est définie comme la distance entre le point pivot P et le début d'un canal microfluidique (401). D'autres puces sont envisageables selon l'invention, notamment une puce dans laquelle les parties inférieure et supérieure comprennent chacune 30 une structure microfluidique et/ou des structures microfluidiques sur plusieurs étages. 31 Exemple 1 : fabrication d'une puce « version plane » 1.1 Fabrication d'un modèle de la partie supérieure « version plane » Un premier morceau de PMMA rectangulaire de dimensions 76x26x5 mm est préparé et taillé à l'aide d'une perceuse avec des têtes à défoncer (de 5 type Dremel), de manière à créer des biseaux. Ce premier morceau de PMMA représente le modèle de la partie supérieure « version plane ». 1.2 Fabrication d'un moule de la partie supérieure « version plane » Un deuxième morceau de PMMA rectangulaire de dimensions 96x46x5 mm est préparé. Un morceau de ruban adhésif d'environ 5 cm de large est 10 collé sur une partie du morceau de PMMA, de manière à servir de coffrage pour le moule. Une composition réticulable de PDMS commercialisée sous la référence Sylgard 184 est ensuite coulée sur le morceau de PMMA, de manière à former une première couche de PDMS d'épaisseur d'environ 5 à 10 mm déposée sur le morceau de PMMA. L'ensemble est laissé à 60°C pendant 40 à 15 60 minutes, puis une composition réticulable de PDMS commercialisée sous la référence Sylgard 184 est coulée sur la couche de PDMS formée précédemment, de manière à former une deuxième couche de PDMS. Tant que cette deuxième couche est encore liquide, le modèle de la partie supérieure « version plane » précédemment obtenu est incorporé dans la deuxième 20 couche de PDMS jusqu'à qu'il soit totalement immergé, la face biseautée du modèle vers le bas. Puis, l'ensemble est laissé à 60°C pendant 24h. Ensuite, le surplus de PDMS au-dessus du modèle est découpé et le modèle est démoulé à l'air comprimé. 1.3 Fabrication d'une partie supérieure « version plane » 25 2 g d'une résine époxyde vendue sous la dénomination commerciale EC251 est mélangée avec 1 g d'un durcisseur vendu sous la dénomination commerciale W242. La composition réticulable B obtenue est dégazée, puis 2 g sont versés dans le moule obtenu dans l'exemple 1.2 ci-dessus, de manière à recouvrir 30 totalement le fond du moule. La composition réticulable B est laissée réticuler à température ambiante pendant 4 heures. 32 En parallèle, 6 g d'une résine époxyde vendue sous la dénomination commerciale EC161 est mélangée avec 3 g d'un durcisseur vendu sous la dénomination commerciale W242. La composition réticulable A obtenue est dégazée, puis 6 g de cette composition réticulable A sont versés sur la 5 composition réticulable B dans le moule avant que la composition B n'ait terminé de réticuler. Les compositions réticulables A et B sont alors laissées réticuler pendant 24h. La partie supérieure ainsi obtenue est démoulée à l'air comprimé, puis percée pour former des orifices d'entrées et de sorties d'écoulement, à l'aide 10 d'un outil de type dremel. 1.4 Fabrication d'une puce « version plane » La partie inférieure est fabriquée par laminage d'une résine photosensible sur une lame de verre et photolithographie, en condition inactinique. Pour ce faire, une lame de microscope de dimensions 76x26x1,2 15 mm est nettoyée, puis chauffée 1 à 2 minutes à 100°C. Elle est ensuite nettoyée avec un plasma. Une résine photosensible commercialisée sous la référence DF-3050 par Engineered Materials Systems Inc. est déposée sur la lame de verre par laminage à une vitesse de 1 cm/s environ et à une température de 98°C. Une lame de verre recouverte d'un masque contenant 20 les motifs des micro-canaux est ensuite déposé sur la lame de verre laminée, et l'ensemble est insolé à l'aide d'un appareil vendu sous la dénomination commerciale UV-KUB 3, pendant 9 secondes à 100% de puissance. Puis, le masque est retiré, la lame laminée est recuite à 100°C pendant 10 minutes, et développée dans du cyclohexanone entre 9 à 11 minutes. L'ensemble obtenu 25 est recuit à 175°C pendant 1h. La surface d'adhésion de la partie supérieure destinée à être en contact avec la partie inférieure de la puce est aspergée d'acétone puis séchée à l'air comprimé. La partie supérieure est ensuite positionnée sur la partie inférieure comprenant la structure microfluidique. La puce est alors fermée par 30 simple pression des doigts sur la partie supérieure. 33 Exemple 2 : fabrication d'une puce « version structure microfluidique » 2.1 Fabrication d'un modèle de la partie supérieure « version structure microfluidique » 5 Une lame de microscope de dimensions 76x26x1,2 mm est nettoyée, puis chauffée 1 à 2 minutes à 100°C. Elle est ensuite nettoyée avec un plasma. Une résine photosensible commercialisée sous la référence DF-3050 par Engineered Materials Systems Inc. est déposée sur la lame de verre par laminage à une vitesse de quelques cm/s et à une température de 98°C. Une 10 lame de verre recouverte d'un masque contenant les motifs des micro-canaux est ensuite déposé sur la lame de verre laminée, et l'ensemble est insolé à l'aide d'un appareil vendu sous la dénomination commerciale UV-KUB 3, pendant 9 secondes à 100% de puissance. Puis, le masque est retiré, la lame laminée est recuite à 100°C pendant 10 minutes, et développée dans du 15 cyclohexanone entre 9 à 11 minutes. L'ensemble obtenu est recuit à 175°C pendant 1h. On obtient une lame de verre comprenant des reliefs de la résine photosensible représentant le négatif de la structure microfluidique finale. En parallèle, un morceau de PMMA rectangulaire de dimensions 96x46x5 mm est préparé. Un morceau de ruban adhésif d'environ 5 cm de 20 large est collé sur une partie du morceau de PMMA, de manière à servir de coffrage pour le moule. Une composition réticulable de PDMS commercialisée sous la référence Sylgard 184 est ensuite coulée sur le morceau de PMMA, de manière à former une première couche de PDMS d'épaisseur d'environ 5 à 10 mm déposée sur le morceau de PMMA. L'ensemble est laissé à 60°C pendant 25 40 à 60 minutes, puis il est laissé refroidir à température ambiante. Une composition réticulable de PDMS commercialisée sous la référence Sylgard 184 est coulée sur la couche de PDMS formée précédemment, de manière à former une deuxième couche de PDMS. Tant que cette deuxième couche est encore liquide, la lame de verre comprenant des reliefs de la résine photosensible 30 précédemment obtenue est déposée sur la première couche de PDMS, jusqu'à ce qu'elle soit totalement immergée, les reliefs étant positionnés vers le bas (i.e. face photolithographiée vers le bas). Puis, l'ensemble est laissé à 34 température ambiante pendant 48h. Ensuite, le surplus de PDMS au-dessus de la lame de verre et des reliefs est découpé, et retiré avec la lame de verre, et un pré-moule est obtenu. Ensuite, une composition réticulable comprenant une résine époxyde 5 commercialisée sous la référence EC 161 et un durcisseur vendu sous la dénomination commerciale W242, le rapport massique durcisseur/résine époxyde étant de 1/2, est versée dans le pré-moule. L'ensemble est laissé pendant 48h à température ambiante, puis la partie en résine époxyde est démoulée à l'air comprimé. Cette partie en résine époxyde est taillée à l'aide 10 d'une perceuse avec des têtes à défoncer (de type Dremel), de manière à créer des biseaux, pour former un modèle de la partie supérieure « version structure microfluidique ». 2.2 Fabrication d'un moule de la partie supérieure « version structure microfluidique » 15 Un morceau de PMMA rectangulaire de dimensions 96x46x5 mm est préparé. Un morceau de ruban adhésif d'environ 5 cm de large est collé sur une partie du morceau de PMMA, de manière à servir de coffrage pour le moule. Une composition réticulable de PDMS commercialisée sous la référence Sylgard 184 est ensuite coulée sur le morceau de PMMA, de manière à former 20 une première couche de PDMS déposée sur le morceau de PMMA. L'ensemble est laissé à 60°C pendant 40 à 60 minutes avant d'être laissé refroidir jusqu'à la température ambiante, puis une composition réticulable de PDMS commercialisée sous la référence Sylgard 184 est coulée sur la couche de PDMS formée précédemment, de manière à former une deuxième couche de 25 PDMS. Tant que cette deuxième couche est encore liquide, le modèle de la partie supérieure « version structure microfluidique » précédemment obtenu est incorporé dans la deuxième couche de PDMS jusqu'à qu'il soit totalement immergé, la face inférieure du modèle de la partie supérieure vers le bas. Puis, l'ensemble est laissé à température ambiante pendant 48h. Ensuite, le surplus 30 de PDMS au-dessus du modèle est découpé et le modèle est démoulé à l'air comprimé. 2.3 Fabrication d'une partie supérieure « version structure microfluidique » 2 g d'une résine époxyde vendue sous la dénomination commerciale EC251 est mélangée avec 1 g d'un durcisseur vendu sous la dénomination 5 commerciale W242. La composition réticulable B obtenue est dégazée, puis 2 g sont versés dans le moule obtenu dans l'exemple 1.2 ci-dessus, de manière à recouvrir totalement le fond du moule. La composition réticulable B est laissée réticuler à température ambiante pendant 4 heures. En parallèle, 6 g d'une résine époxyde vendue sous la dénomination 10 commerciale EC161 est mélangée avec 3 g d'un durcisseur vendu sous la dénomination commerciale W242. La composition réticulable A obtenue est dégazée, puis 6 g de cette composition réticulable A sont versés sur la composition réticulable B dans le moule. Les compositions réticulables A et B sont laissées réticuler pendant 24h à température ambiante. 15 La partie supérieure ainsi obtenue est démoulée à l'air comprimé, puis percée pour former des orifices d'entrées et de sorties d'écoulement. 2.4 Fabrication d'une puce « version structure microfluidique » Une lame de verre simple de dimensions 26x76x1,2 mm est utilisée comme partie inférieure. 20 La surface d'adhésion de la partie supérieure destinée à être en contact avec la partie inférieure de la puce est aspergée d'acétone quelques secondes, puis séchée à l'air comprimé. La partie supérieure comprenant la structure microfluidique est ensuite positionnée sur la partie inférieure. La puce est alors fermée par simple pression des doigts sur la partie supérieure. 25 Exemple 3 : fabrication d'une puce REVENDICATIONS1. Puce microfluidique réversible comprenant au moins une partie inférieure et au moins une partie supérieure configurée pour venir en contact de ladite partie inférieure et fermer ladite puce, caractérisée en ce que : * ladite partie inférieure et/ou ladite partie supérieure comprend une structure microfluidique, * ladite partie supérieure comprend au moins une première couche d'un matériau polymère époxyde ayant un module de Young Y1, et au moins une deuxième couche d'un matériau polymère époxyde ayant un module de 10 Young Y2, lesdites première et deuxième couches étant telles que : - le rapport Y1/Y2 est supérieur ou égal à 50, - Y2 est inférieur ou égal à 50 MPa, et * au moins une partie de ladite deuxième couche est directement en contact physique avec la partie inférieure de ladite puce lorsque la puce est en 15 configuration fermée. 2. Puce selon la revendication 1, caractérisée en ce que le module de Young Y1 de la première couche est d'au moins 0,1 GPa. 3. Puce selon la revendication 1 ou 2, caractérisée en ce que le matériau polymère époxyde de la première couche est obtenu à partir d'une 20 composition réticulable A comprenant au moins un produit de réaction de condensation de l'épichlorhydrine avec un polyphénol, au moins une résine époxyde aliphatique d'éther monoglycidylique, et au moins une résine époxyde aliphatique d'éther diglycidylique. 4. Puce selon l'une quelconque des revendications précédentes, 25 caractérisée en ce que le matériau polymère époxyde de la deuxième couche est obtenu à partir d'une composition réticulable B comprenant au moins un produit de réaction de condensation de l'épichlorhydrine avec un polyphénol, au moins une résine époxyde aliphatique d'éther monoglycidylique, au moins une résine époxyde aliphatique d'éther monoglycidylique substituée par un 40 groupe triméthoxysilane, et au moins une résine époxyde aliphatique d'éther diglycidylique. 5. Puce selon l'une quelconque des revendications précédentes, caractérisée en ce que la partie supérieure est un élément transparent. 5 6. Puce selon l'une quelconque des revendications précédentes, caractérisée en ce que la partie supérieure comprend des moyens mécaniques configurés pour ouvrir manuellement la puce microfluidique, de préférence par effet levier. 7. Puce selon la revendication 6, caractérisée en ce que la partie supérieure comprend une face supérieure qui correspond à la face supérieure de la puce, et une face inférieure qui correspond à la face qui vient en contact de la partie inférieure de la puce et ferme ladite puce, et en ce que les moyens mécaniques sont des biseaux orientés de façon à ce que la face supérieure de la partie supérieure de la puce soit de plus grande dimension que la face inférieure de ladite partie supérieure. 8. Puce selon l'une quelconque des revendications précédentes, caractérisée en ce que la partie inférieure de la puce comprend une structure microfluidique. 9. Puce selon la revendication 8, caractérisée en ce que la partie supérieure de la puce comprend une face supérieure qui correspond à la face supérieure de la puce, et une face inférieure qui correspond à la face qui vient en contact de la partie inférieure de la puce et ferme ladite puce, et en ce que la face inférieure de la partie supérieure a une surface plane. 10. Puce selon la revendication 8, caractérisée en ce que la partie supérieure de la puce comprend une face supérieure qui correspond à la face supérieure de la puce, et une face inférieure qui correspond à la face qui vient en contact de la partie inférieure de la puce et ferme ladite puce, et en ce que la partie supérieure comprend une cavité ouverte sur la face inférieure. 11. Puce selon l'une quelconque des revendications 1 à 8, caractérisée 30 en ce que la partie supérieure de la puce comprend une structure microfluidique. 41 12. Puce selon la revendication 11, caractérisée en ce que la partie supérieure comprend des motifs de canaux microfluidiques présentant un rapport d'aspect allant de 1 à 1600. 13. Procédé de fabrication d'une puce microfluidique telle que définie à 5 l'une quelconque des revendications précédentes, caractérisé en ce qu'il comprend au moins les étapes suivantes : i) déposer une composition réticulable B apte à former ledit matériau polymère époxyde ayant un module de Young Y2, dans un moule polymère approprié de la partie supérieure, 10 ii) initier la réticulation de la composition réticulable B, iii) déposer une composition réticulable A apte à former ledit matériau polymère époxyde ayant un module de Young Y1, sur la composition réticulable B avant la réticulation complète de la composition réticulable B, iv) laisser réticuler les compositions réticulables A et B pendant un 15 temps suffisant pour former respectivement les première et deuxième couches de la partie supérieure, v) démouler la partie supérieure de la puce comprenant la première couche et la deuxième couche, et vi) éventuellement assembler la partie supérieure de la puce avec une 20 partie inférieure, de sorte qu'au moins une partie de ladite deuxième couche soit directement en contact physique avec la partie inférieure de ladite puce. 14. Procédé selon la revendication 13, caractérisé en ce qu'il comprend en outre avant l'étape i), une étape a) de fabrication du moule polymère de la partie supérieure comprenant au moins une sous-étape ai) de préparation 25 d'un modèle polymère de la partie supérieure, et une sous-étape a2) de moulage avec ledit modèle polymère. 15. Partie supérieure pour la réalisation d'une puce microfluidique telle que définie à l'une quelconque des revendications 1 à 12, caractérisée en ce qu'elle comprend au moins une première couche d'un matériau polymère 30 époxyde ayant un module de Young Y1, et au moins une deuxième couche d'un 42 matériau polymère époxyde ayant un module de Young Y2, lesdites première et deuxième couches étant telles que : - le rapport YilY2 est supérieur ou égal à 50, et - Y2 est inférieur ou égal à 50 MPa. 5 16. Utilisation d'une puce microfluidique telle que définie à l'une quelconque des revendications 1 à 12, dans des applications médicales, biotechnologiques, biologiques, d'analyse, de synthèse chimique, ou de diagnostic clinique. 17. Utilisation selon la revendication 16, pour l'automatisation des 10 essais biologiques, le séquençage de nouvelle génération, les tests diagnostic au lit du patient, l'analyse génétique, l'électrophorèse capillaire, l'amplification d'ADN, la biologie cellulaire, la protéomique, le diagnostic, la recherche de médicaments, la synthèse de molécules ou de nanomatériaux, ou les études cinétiques. 15